(57)【要約】【課題】  表現の細かさ、線のシャープさが不十分であるという問題、タイルカーペットの場合、柄の連続性が得られない、柄のずれが生じる、最終的なパイルの風合いが不十分という問題の少なくとも一を緩和し、好ましくは実質的に解消する装飾材を提供する。【解決手段】  化学繊維、天然繊維又はその組み合わせを有する装飾材であって、前記繊維の所定部分を選択的に非接触的に加熱して、前記繊維が少なくとも部分的に熱変形された装飾材である。前記繊維が、パイルを形成していることが好ましい。更に、前記繊維は基布に設けられ、前記繊維が設けられた基布の面と反対の面に、バッキング材が形成された上述の装飾材である。【選択図】図１
2006257586.tif 000002
【特許請求の範囲】
【請求項１】
化学繊維、天然繊維、又はその組み合わせを有する装飾材であって、前記繊維の所定部分を選択的に非接触的に加熱して、前記繊維が少なくとも部分的に熱変形された装飾材。
【請求項２】
化学繊維、天然繊維、又はその組み合わせが、パイルを形成している請求項１に記載の装飾材。
【請求項３】
前記繊維は基布に設けられ、前記繊維が設けられた基布の面と反対の面に、バッキング材が形成された請求項１又は２に記載の装飾材。
【請求項４】
前記繊維の熱変形されていない部分が、更に着色されている請求項１〜３のいずれかに記載の装飾材。
【請求項５】
化学繊維、天然繊維、又はその組み合わせを有する装飾材の製造方法であって、
化学繊維、天然繊維、又はその組み合わせに、温度上昇抑制手段を付与する工程、及び
温度上昇抑制手段を付与された化学繊維、天然繊維、又はその組み合わせの所定部分を選択的に非接触的に加熱する工程
を含んで成る装飾材の製造方法。
【請求項６】
化学繊維、天然繊維、又はその組み合わせが、パイルを形成している請求項５に記載の製造方法。
【請求項７】
温度上昇抑制手段が、水を主成分とする液状物である請求項５又は６に記載の製造方法。
【請求項８】
水を主成分とする液状物が、少なくとも一の染料を含んで成る請求項７に記載の製造方法。
【発明の詳細な説明】
【技術分野】
【０００１】
本発明は、例えば、カーペット、マット、壁装材、上張り材（例えば、椅子及びソファー等の上張り材）、テーブルクロス、タペストリー、カーテン、天井材、及び車の内装材（例えば、トランクルーム、天井、ドア、及び床面等の内張材）等の装飾材、及びそのような装飾材の製造方法に関する。
【背景技術】
【０００２】
装飾材は、様々なものを装飾するために、種々のものが製造され、また、使用されている。装飾材には、色・柄を付与されたものや、表面に凹凸が設けられたもの等が知られている。ここで、本明細書において「装飾材」とは、例えば、カーペット、マット、壁装材、上張り材（例えば、椅子及びソファー等の上張り材）、テーブルクロス、タペストリー、カーテン、天井材、及び車の内装材（例えば、トランクルーム、天井、ドア、及び床面等の内張材）等の様々なものを装飾するために使用されるものをいう。
【０００３】
従来既知の装飾材では、色・柄のみが付与されているものが知られている。また、パイル（例えば、カットパイル及びループパイル等）を有するカーペットの場合、凹凸を付与するために、パイルの長さが調節されたものや、パイルがプレス加工されたものが知られている。そのため、表現の細かさや、線のシャープさが不十分であるという問題、タイルカーペットの場合、柄の連続性が得られない、柄のずれが生ずる、最終的なパイルの風合いが不十分である等の問題があった。これらの問題点は、パイルを有するカーペットの場合、ベースとなる基布に糸を植え付けることで、パイルを形成し、その際に凹凸を付与するので、その後に行う、例えば、バッキング工程、染色工程等の種々の製造工程によって柄の連続性が得られない等の問題を生じ得るものと考えられる。
【０００４】
一方、コンピューターに模様を記憶させ、画像処理し、コンピューターグラフィックスのパルス信号を加工用ヒーターに伝えてヒーターを熱可塑性繊維製布帛に押圧して凹凸模様を布帛に形成する、凹凸模様のある布帛の製造方法が知られている（特許文献１参照）。しかし、加熱されたヒーターを直接布帛に押し当てて、溶融させて凹部を形成するので、溶融した熱可塑性樹脂がヒーターに付着し、その付着物が焼け焦げる等の問題を生じ、頻繁にヒーターの押圧部を掃除することが必要であった。このヒーターの掃除は、生産性の効率及び労力的負担が大きいという問題があった。ヒーターを押圧して凹部を設ける場合、凹部の幅によっては、ヒーターを使い分ける必要があり、設備投資が必要になる等の経済的、労力的、生産効率等の問題があった。
【０００５】
また、例えば、塩酸グアニジンと弱酸のアルカリ金属塩を含有するか、又は酢酸グアニジンを含有する合成系繊維材料の抜蝕剤を用いる合成系繊維材料の抜蝕加工方法及びその加工方法を用いて製造された合成系繊維材料が知られている（例えば、特許文献２参照）。しかし、この方法では、深い凹部を形成するためには、時間がかかり、生産効率が悪いという問題がある。また、この方法では、抜蝕剤の調整、製品切り替え後の後処理（洗浄作業等）が煩雑であり、使用する染料もアルカリに耐え得るものを使用することが必要であるから、使用可能な染料が制約されるという問題もあった。
【０００６】
【特許文献１】特開平５−１７９５６７号公報
【特許文献２】特開２００１−８９９７１号公報
【発明の開示】
【発明が解決しようとする課題】
【０００７】
本発明は、前記課題を解決するためなされたものであり、表現の細かさが不十分であるという問題や、線のシャープさが不十分であるという問題、タイルカーペットの場合、柄の連続性が得られないという問題、柄のずれが生じるという問題、最終的なパイルの風合いが不十分であるという問題の少なくとも一を緩和し、好ましくは実質的に解消する装飾材を提供することを目的とする。
更に、溶融した熱可塑性樹脂がヒーターに付着し、その付着物が焼け焦げる等の問題、頻繁にヒーターの押圧部を掃除することが必要であり、生産性の効率及び労力的負担が大きいという問題、抜蝕剤の調整が煩雑であるという問題、製品切り替え後の後処理（洗浄作業等）が煩雑であるという問題の少なくとも一を緩和し、好ましくは実質的に解消する装飾材の製造方法を提供することを目的とする。
【課題を解決するための手段】
【０００８】
本発明者らは、かかる課題を解決するために鋭意検討を重ねた結果、繊維の所定部分を選択的に非接触的に加熱して、前記繊維を少なくとも部分的に熱変形させることで、上述の問題を解決することができることに着目して、本発明を完成することに至ったものである。
【０００９】
即ち、本発明は、一の要旨において、新たな装飾材を提供し、それは、
化学繊維、天然繊維又はその組み合わせを有する装飾材であって、前記繊維の所定部分を選択的に非接触的に加熱して、前記繊維が少なくとも部分的に熱変形された装飾材である。
【００１０】
本発明の一の態様において、化学繊維、天然繊維又はその組み合わせが、パイルを形成している上述の装飾材を提供する。
本発明の他の態様において、前記繊維は基布に設けられ、前記繊維が設けられた基布の面と反対の面に、バッキング材が形成された上述の装飾材を提供する。
本発明の好ましい態様において、前記繊維の熱変形されていない部分が、更に着色されている上述の装飾材を提供する。
【００１１】
更に、本発明は、他の要旨において、新たな装飾材の製造方法を提供し、それは、
化学繊維、天然繊維又はその組み合わせを有する装飾材の製造方法であって、
化学繊維、天然繊維又はその組み合わせに、温度上昇抑制手段を付与する工程、及び
温度上昇抑制手段を付与された化学繊維、天然繊維又はその組み合わせの所定部分を選択的に非接触的に加熱する工程
を含んで成る装飾材の製造方法である。
【００１２】
本発明の別の態様において、化学繊維、天然繊維又はその組み合わせが、パイルを形成している上述の製造方法を提供する。
本発明の好ましい態様において、温度上昇抑制手段が、水を主成分とする液状物である上述の製造方法を提供する。
更に、本発明の他の好ましい態様において、水を主成分とする液状物が、少なくとも一の染料を含んで成る上述の製造方法を提供する。
【発明の効果】
【００１３】
本発明の装飾材は、
化学繊維、天然繊維又はその組み合わせを有する装飾材であって、前記繊維の所定部分を選択的に非接触的に加熱して、前記繊維が少なくとも部分的に熱変形された装飾材であるから、表現の細かさが不十分であるという問題や、線のシャープさが不十分であるという問題、タイルカーペットの場合、柄の連続性が得られないという問題、柄のずれが生じるという問題、最終的なパイルの風合いが不十分であるという問題の少なくとも一を緩和し、好ましくは実質的に解消することができる。
【００１４】
更に、本発明の装飾材は、化学繊維、天然繊維又はその組み合わせは、パイルを形成しているので、パイルの熱変形の程度に応じて、種々の装飾材となり得る。例えば、パイルの先端部分のみを熱変形させた場合、パイルの先端部分が粒状である装飾材となり得、パイルを溶融させながら全体的な形状を残した場合、より丸みのある柔らかな外観を有する装飾材となり得、また、加熱されたパイルの形状がパイルとして認識することができなくなった場合、熱変形部と非熱変形部の対比により、より立体感のある装飾材となり得る。
【００１５】
本発明の装飾材の製造方法は、
化学繊維、天然繊維又はその組み合わせを有する装飾材の製造方法であって、
化学繊維、天然繊維又はその組み合わせに、温度上昇抑制手段を付与する工程、及び
温度上昇抑制手段を付与された化学繊維、天然繊維又はその組み合わせの所定部分を選択的に非接触的に加熱する工程
を含んで成る装飾材の製造方法であるから、溶融した熱可塑性樹脂がヒーターに付着し、その付着物が焼け焦げる等の問題、頻繁にヒーターの押圧部を掃除することが必要であり、生産性の効率及び労力的負担が大きいという問題、抜蝕剤の調整が煩雑であるという問題、製品切り替え後の後処理（洗浄作業等）が煩雑であるという問題の少なくとも一を緩和し、好ましくは実質的に解消する装飾材の製造方法を提供することができる。
【００１６】
更に、本発明の製造方法は、化学繊維、天然繊維又はその組み合わせが、パイルを形成しているので、パイルを熱変形させる程度に応じて、種々の装飾材を製造することができる。例えば、パイルの先端部分のみを熱変形させた場合、パイルの先端部分が粒状である装飾材を製造することができ、パイルを溶融させながらパイルの全体的な形状を残した場合、より丸みのある柔らかな外観を有する装飾材を製造することができ、また、加熱されたパイルの形状がパイルとして認識することができなくなった場合、熱変形部と非熱変形部の対比により、より立体感のある装飾材を製造することができる。
【発明を実施するための形態】
【００１７】
本発明は、新たな装飾材を提供し、それは、
化学繊維、天然繊維又はその組み合わせを有する装飾材であって、前記繊維の所定部分を選択的に非接触的に加熱して、前記繊維が少なくとも部分的に熱変形された装飾材である。
【００１８】
本発明において「化学繊維」とは、一般に化学繊維とされるものであって、目的とする装飾材を製造することができるものであれば、特に制限されるものではない。
そのような化学繊維として、下記のものを例示することができる：ポリアミド系繊維（例えば、ナイロン）、ポリエステル系繊維（例えば、ポリエステル）、ポリアクリロニトリル系繊維（例えば、アクリル）、ポリビニルアルコール系繊維（例えば、ビニロン）、ポリプロピレン系繊維（例えば、ポリプロピレン）、ポリ塩化ビニル系繊維（例えば、ポリ塩化ビニル）、ポリエチレン系繊維（例えば、ポリエチレン）、ポリ塩化ビニリデン系繊維（例えば、ビニリデン）、ポリウレタン系繊維（例えば、ポリウレタン）、セルロース系繊維（例えば、レーヨン、ポリノジック、キュプラ、アセテート及びトリアセテート）、タンパク質系繊維（例えば、プロミックス）及びそれらを二以上混合した繊維等。
化学繊維として、ナイロン、レーヨン、アクリル、ポリエステル、ポリプロピレン、ポリ塩化ビニル及びそれらを二以上混合した繊維が好ましい。
【００１９】
更に、本発明において「天然繊維」とは、一般に天然繊維とされるものであって、目的とする装飾材を製造することができるものであれば、特に制限されるものではない。そのような天然繊維として、例えば、毛（例えば、羊毛及びカシミヤ等）及び絹等の動物繊維、綿、麻、マニラ麻、サイザル麻及びい草等の植物繊維、及びそれらを二以上混合した繊維等を例示することができるが、天然繊維として、毛、絹、綿、麻及びそれらを二以上混合した繊維が好ましい。
【００２０】
また、本発明において、化学繊維と天然繊維の組み合わせを用いることができる。ここで「組み合わせ」には、化学繊維と天然繊維がランダムに存在する組み合わせも、化学繊維のブロックと天然繊維のブロックが存在する組み合わせも含まれ、組み合わせの形態及び組み合わせの割合等は、適宜選択することができ、本発明が目的とする装飾材が得られる限り、特に制限されるものではない。
【００２１】
また、これらの繊維の糸は、適宜選択することができ、目的とする装飾材を製造することができるものであれば、特に制限されるものではない。そのような繊維の糸として、フィラメント糸及びステープル糸等を例示することができる。
【００２２】
本明細書における「非接触的に加熱」とは、化学繊維、天然繊維又はその組み合わせと接触しないで、その繊維を加熱することができる加熱方法を用いて加熱することを意味し、一般的に非接触的な加熱方法とされる加熱方法であって、少なくとも部分的に繊維を熱変形させることで目的とする装飾材を製造することができる加熱方法を用いる加熱であれば、特に制限されるものではない。そのような「非接触的な加熱」として、例えば、ヒーターを用いる加熱、バーナーによる加熱、高周波電磁波を用いる加熱及び熱風による加熱等を例示することができる。
このような非接触的な加熱は、化学繊維、天然繊維又はその組み合わせが、熱変形する温度で行われる。その加熱温度は、使用する化学繊維、天然繊維又はその組み合わせに応じて、適宜選択することができる。
【００２３】
そのような非接触的に加熱する条件は、使用する非接触的な加熱方法と化学繊維、天然繊維又はその組み合わせの熱的な性質に応じて、適宜選択することができる。例えば、ヒーターを用いる加熱方法を用いる場合、ヒーターの加熱する能力（強さ）、ヒーターと装飾材の表面との距離、化学繊維、天然繊維又はその組み合わせの熱により変形する温度、目的とする装飾材の熱変形部分の変形の大きさ等を考慮して適宜選択することができる。更に、化学繊維、天然繊維又はその組み合わせがパイルを形成している場合、カットパイルであるかループパイルであるかを考慮することができる。パイルの長さを考慮することができる。また、繊維の糸が、紡績糸であるかフィラメント糸であるかを考慮することができる。ループパイルよりカットパイルの方が、フィラメント糸より紡績糸の方が、また、パイルが長いより短い方が熱変形し易い傾向にある。必要に応じて、生産性、熱効率、コスト等を考慮して適宜選択することができることはいうまでもない。
【００２４】
この非接触的な加熱は、「化学繊維、天然繊維又はその組み合わせの所定部分について選択的に行われる。「所定部分」は、繊維を熱変形させることで装飾材に付与しようとする模様に応じて、適宜選択することができる。尚、ここで模様には、単に熱変形により付与される装飾材の表面上の模様に加え、熱変形によって凹部が形成されて立体的に形成された凹凸も含まれる。
【００２５】
従って、本発明に係る装飾材は、化学繊維、天然繊維又はその組み合わせが非接触的に加熱されて、熱変形された部分を有する。この非接触的に加熱されて、熱変形された部分は、押圧されながら（即ち接触的に）加熱されて形成された部分や、薬品を用いる抜蝕加工を用いて形成された部分を意味するものではない。このような本発明の装飾材の「熱変形部分」は、非接触的に加熱されて、熱変形することで形成されるので、自然な風合いを有し、化学繊維の場合、好ましくは溶融し収縮し得、より好ましくはきめ細かく自然に溶けてつながった状態になり得る。このような形成される熱変形部分の形態は、目的とする装飾材に応じて、適宜選択することができるものである。
【００２６】
上述の「装飾材」は、化学繊維、天然繊維又はその組み合わせが、パイルを形成していることが好ましい。ここで、「パイル」とは、一般に「パイル」とされるものであればよく、本発明が目的とする装飾材を得ることができる限り、特に制限されるものではない。そのような「パイル」として、例えば、カットパイル及びループパイル等を例示することができる。
パイルは、常套の方法を用いて、例えば基布に形成することができ、本発明が目的とする装飾材を得ることができる限り、パイルの形成方法は、特に制限されるものではない。
熱可塑性樹脂の繊維がパイルを形成していることにより、パイルの熱変形の程度に応じて、種々の装飾材となり得る。例えば、パイルの先端部分のみが熱変形した場合、パイルの先端部分が粒状である装飾材となり得、パイルが溶融しながら全体的な形状が残った場合、より丸みのある柔らかな外観を有する装飾材となり得、また、パイルが溶融部においてパイルとして認められなくなった場合、連続した凹部として認められる模様が形成された装飾材となり得る。この場合、当該溶融部と、非溶融部のカットパイルとの対比により、当該装飾材は、より明瞭な立体感を有し得る。
パイルの長さは、適宜選択することができるが、例えば、３〜２０ｍｍを例示することができる。
【００２７】
上述の装飾材は、前記繊維は基布に設けられ、前記繊維が設けられた基布の面と反対の面に、バッキング材が形成されたことが好ましい。
ここで「バッキング材」とは、通常、装飾材のバッキング材として用いられる材料であればよく、本発明の目的の装飾材を得ることができる材料であれば、特に制限されるものではない。
バッキング材として、例えば、ＰＶＣ（ポリ塩化ビニル）、ＳＢＲ（スチレン−ブタジエンゴム）、ビチューメン、ＮＢＲ（ニトリルゴム）、ＥＶＡ（エチレン−酢酸ビニル）及びＰＵＲ（ポリウレタンゴム）等を例示することができる。
これらのバッキング材は、常套の方法を用いて、前記繊維が設けられた基布の面と反対の面に形成することができる。その方法は、本発明の装飾材を得ることができる方法であれば、特に制限されるものではない。
【００２８】
本明細書における「基布」とは、一般に「基布」とされるものであって、目的とする装飾材を製造することができるものであれば、特に制限されるものではない。そのような「基布」として、例えば、ポリエステル不織布、ポリプロピレン織り基布、ポリエステル織り基布等を例示することができる。
【００２９】
上述の装飾材は、熱変形されていない部分が、更に着色されていることが好ましい。
ここで「着色」とは、化学繊維、天然繊維又はその組み合わせの繊維に、何らかの色を付すること又は何らかの色を除去することをいい、「色」には、通常、「色」とされるものが含まれ、例えば、有彩色、無彩色、金属色等が含まれる。
【００３０】
尚、本発明の装飾材は、その他のものを有してよい。そのようなその他のものとして、装飾材が、通常有するものが含まれる。例えば、タイルカーペットの場合、寸法安定化を目的としてバッキング材の中に挿入して設けられるガラス不織布等の寸法安定化材等を例示することができる。
【００３１】
更に、本発明は、新たな装飾材の製造方法を提供し、それは、
化学繊維、天然繊維又はその組み合わせを有する装飾材の製造方法であって、
（Ａ）化学繊維、天然繊維又はその組み合わせに、温度上昇抑制手段を付与する工程、及び
（Ｂ）温度上昇抑制手段を付与された化学繊維、天然繊維又はその組み合わせの所定部分を選択的に非接触的に加熱する工程
を含んで成る装飾材の製造方法である。
【００３２】
即ち、本発明に係る製造方法は、化学繊維、天然繊維又はその組み合わせを有する装飾材の製造方法であって、
（Ａ）工程、及び（Ｂ）工程
の少なくとも二つの工程を含んで成る製造方法である。
【００３３】
ここで、「化学繊維」、「天然繊維」、「組み合わせ」、「装飾材」、「所定部分」、「非接触的に加熱」については、上述した通りである。
【００３４】
本発明に係る製造方法において、（Ａ）工程では、化学繊維、天然繊維又はその組み合わせに、温度上昇抑制手段を付与する。
ここで「温度上昇抑制手段」とは、（Ｂ）工程で加熱される化学繊維、天然繊維又はその組み合わせに付与して、その加熱しない部分、即ち、熱変形を生じさせない部分の温度上昇を抑制するための手段として機能するものであれば、特に制限されるものではない。そのような「温度上昇抑制手段」として、例えば、水を主成分とする液状物、遮蔽板、有機溶媒（揮発性のものを除く）等の各種溶媒として用いられるもの及び油等の、熱を吸収する材料、熱を遮蔽する材料及び熱を反射する材料等を例示することができる。
そのような温度上昇抑制手段として、水を主成分とする液状物が好ましい。
【００３５】
ここで「水」とは、一般的に「水」と呼ばれるものであって、本発明の製造方法に使用することができるものであれば、特に制限されるものではない。例えば、イオン交換水、蒸留水、水道水等の水を用いることができ、本発明の装飾材を得ることができる限り、適宜、他のもの、例えば、溶媒、油及び樹脂等を含んでいてもよい。
【００３６】
「水を主成分とする液状物」とは、例えば、染料、のり及び増粘剤等を含んでよい水を略５０重量％以上含む液状物をいい、水のみであってよい。「水を主成分とする液状物」は、非接触的に加熱された場合、液状物の温度上昇と蒸発によって熱をうばうことができるので、それが付与された繊維の温度上昇を抑制することができる。水の蒸発潜熱は比較的大きく、安全面及びコスト面からも、水を主成分とする液状物は好ましい。
【００３７】
染料の存在により、熱変形を生じさせない部分を、熱変形させる部分を形成すると同時に着色することができるので、水を主成分とする液状物は、少なくとも一の染料を含んで成ることが好ましい。
ここで、「染料」とは、通常、化学繊維、天然繊維又はその組み合わせの着色に用いられているものであって、本発明が目的とする製造方法に使用することができるものであれば、特に制限されるものではない。
【００３８】
（Ａ）工程において「付与する」とは、化学繊維、天然繊維又はその組み合わせに対して、上述の「温度上昇抑制手段」の温度上昇抑制作用を、発揮させることをいい、「温度上昇抑制手段」を、化学繊維、天然繊維又はその組み合わせに「付与する」ために、各々の「温度上昇抑制手段」に応じて、適宜適切な方法が用いられる。
【００３９】
例えば、「温度上昇抑制手段」が、水を主成分とする液状物の場合、水を主成分とする液状物を、化学繊維、天然繊維又はその組み合わせに含ませることで、「付与する」ことができる。「繊維に含ませること」は、通常、水を主成分とする液状物を繊維に含ませるために用いられている方法であって、本発明が目的とする製造方法に用いることができる方法であれば、特に制限されるものではない。そのような方法として、例えば、ジェット噴射、ジェットプリント及びスクリーンプリント等の方法を例示することができる。
【００４０】
例えば、「温度上昇抑制手段」が、化学繊維、天然繊維又はその組み合わせを、非接触的な加熱手段から発せされる熱から遮蔽する遮蔽板の場合、遮蔽板を、化学繊維、天然繊維又はその組み合わせと、（Ｂ）工程で用いられる非接触的な加熱手段との間に配置することで、「付与する」ことができる。「配置すること」は、通常、遮蔽板を配置するために用いられている方法であって、本発明が目的とする製造方法に用いることができる方法であれば、特に制限されるものではない。
【００４１】
尚、本発明に係る製造方法において、化学繊維、天然繊維又はその組み合わせは、パイルを形成していることが、熱変形部と非熱変形部の相違がより明白になり、より立体感のある装飾材を製造することができるので好ましい。
【００４２】
本発明に係る製造方法は、（Ａ）工程の後、（Ａ）工程で温度上昇抑制手段を付与された化学繊維、天然繊維又はその組み合わせを、非接触的に加熱する工程（Ｂ）を有する。
「非接触的に加熱」は、上述した「非接触的な加熱」であってよく、同様の非接触的な加熱方法を使用して、上述の繊維を加熱することができる。
そのような非接触的な加熱は、上述の温度上昇抑制手段を付与された化学繊維、天然繊維又はその組み合わせに対して、適切に選択され得るものである。
【００４３】
例えば、繊維に水を主成分とする液状物を含ませることで、繊維に温度上昇抑制手段が付与されている場合、非接触的な加熱方法として、例えば、ヒーターを用いる加熱、バーナーによる加熱、高周波電磁波を用いる加熱及び熱風による加熱等を用いて、非接触的に加熱することができる。
また、例えば、遮蔽板を配置することで、繊維に温度上昇抑制手段が付されている場合、非接触的な加熱方法として、例えば、ヒーターを用いる加熱、バーナーによる加熱、高周波電磁波を用いる加熱及び熱風による加熱等を用いて、非接触的に加熱することができる。
【００４４】
（Ｂ）工程の加熱時間及び加熱温度等の加熱条件は、化学繊維、天然繊維又はその組み合わせの繊維の性質（例えば、熱変形温度、熱分解温度、融点、軟化点等の熱的性質）、用いる温度上昇抑制手段、非間接的な加熱方法、形成される熱変形部分の形態等により、適宜選択されるものである。
【００４５】
本発明に係る製造方法は、上述の（Ａ）工程と（Ｂ）工程を含んで成る製造方法であるが、装飾材を製造するために通常用いられる種々の工程を更に含んでよい。そのような製造工程として、一般的に、例えば、印刷工程及び染色工程等を例示でき、カーペットの製造に関して、タフト工程、バッキング・シャーリング工程、タイルカーペット・バッキング工程、タイルカーペット・プリント工程、ニードリング工程、車の内装材の場合、ニードリング工程、壁装材の場合、印刷工程、発泡エンボス工程及び接着工程、カーテンの場合、染色工程、製織工程及び整理工程等を例示することができる。これらの工程については、例えば、カーペットハンドブック編集委員会編集、「カーペットハンドブック」、日本カーペット協会、平成３年１２月２５日発行及び社団法人日本インテリアファブリックス協会調査・人材育成委員会編集、「ウォールカバリング」、社団法人日本インテリアファブリックス協会、平成１６年５月発行等の参考文献を参照することができる。この引用により、これらの参考文献の内容は、本明細書の内容をなす。
【００４６】
更に、上述の（Ａ）工程と（Ｂ）工程は、装飾材を製造するための上述の工程のいずれかに含まれていてもよいし、上述の工程を終了した後に、別途行われてもよいし、既に製造された装飾材について、独立して行われてもよい。目的とする装飾材に対応して、適宜上述の工程を組み合わせて、また、上述の工程を選択して、更に上述の工程に（Ａ）工程と（Ｂ）工程を組み込んで使用することができる。
【００４７】
例えば、本発明の（Ａ）工程と（Ｂ）工程を、常套のタイルカーペット・プリント工程に組み込むことで、本発明の製造方法を行うことができる。
図１は、本発明の製造方法を組み込んだ、タイルカーペット・プリント工程を模式的に示す。このタイルカーペット・プリント工程は、投入位置決め１０、ジェットプリント２０、スチーマー３０、水洗・脱水４０、撥水撥油５０、乾燥機６０、冷却７０、検査８０を有する。更に、ジェットプリント２０とスチーマー３０の間にヒーター１００を有する。タイルカーペット２００が、投入位置決め１０から検査８０の間を移動することで、本発明の製造方法を組み込んだタイルカーペット・プリント工程が行われる。
【００４８】
まず、投入位置決め１０で、タイルカーペット２００が、このタイルカーペット・プリント工程に入れられる。ジェットプリント２０で、染料含有水溶液を用いて、投入されたタイルカーペット２００にジェットプリントが行われる。このジェットプリント２０によって、タイルカーペット２００の繊維に、染料含有水溶液（即ち、水を主成分とする液状物）が付与されて、本発明の（Ａ）工程を行うことができる。上述の水を主成分とする液状物が付与されたタイルカーペット２００を、ヒーター１００を用いて加熱することで、本発明の（Ｂ）工程を行うことができる。加熱条件は、実際に使用するタイルカーペット２００の繊維、水を主成分とする液状物の量、ヒーター１００の加熱性能の高さ、ヒーター１００とカーペット２００との間の距離、形成される熱変形部分の形態等に応じて、適宜選択することができる。
熱変形部分が形成されたタイルカーペット２００は、スチーマー３０にすすみ、以下通常のタイルカーペット・プリント工程により処理される。
尚、この方法では、水を主成分とする液状物が付与されていない部分が、熱変形部分を形成し、水を主成分とする液状物が付与されている部分が非熱変形部分となる。従って、水を主成分とする液状物が付与されている非熱変形部分は、染料により、染色されることとなる。
【００４９】
本発明に係る製造方法では、化学繊維、天然繊維又はその組み合わせの繊維が、新たな原料（即ち、バージン原料）から紡糸されたものであっても、既に使用されたもの（即ち、リサイクルされたもの）であっても、目的とする装飾材を得ることができるものであれば特に制限されるものではない。
【００５０】
本発明の製造方法は、目的とする装飾材を得ることができる限り、本発明の製造方法の用い方は特に制限されるものではない。例えば、新たな装飾材を製造する製造工程の途中に本発明の製造方法を用いて、熱変形部分が形成された装飾材を製造してもよく、既に製造された装飾材であるが未使用の装飾材に本発明の製造方法を用いて、熱変形部分が形成された装飾材を製造してもよく、また、既に使用されリサイクルされた装飾材に本発明の製造方法を用いて、熱変形部分が形成された装飾材を製造してもよく、いずれの態様であっても、熱変形部分を含む装飾材を得るために本発明の製造方法を用いてもよい。
【００５１】
更に、上述の化学繊維、天然繊維又はその組み合わせを有する装飾材であって、前記繊維の所定部分を選択的に非接触的に加熱して、前記繊維が少なくとも部分的に熱変形された装飾材は、
上述の化学繊維、天然繊維又はその組み合わせに、温度上昇抑制手段を付与する工程、及び
温度上昇抑制手段を付与された化学繊維、天然繊維又はその組み合わせの所定部分を選択的に非接触的に加熱する工程
を含んで成る装飾材の製造方法を用いて製造することができる。
【００５２】
また、本発明は、上述の化学繊維、天然繊維又はその組み合わせを有する装飾材の製造方法であって、
化学繊維、天然繊維又はその組み合わせに、温度上昇抑制手段を付与する工程、及び
温度上昇抑制手段を付与された化学繊維、天然繊維又はその組み合わせの所定部分を選択的に非接触的に加熱する工程
を含んで成る装飾材の製造方法を用いて製造された装飾材を提供する。
【００５３】
以下、実施例及び比較例を説明することで、本発明を詳細に説明するが、これらの例は、本発明を説明するためのものであり、本発明を何ら制限するものではない。
【実施例】
【００５４】
化学繊維、天然繊維又はその組み合わせを有する装飾材として、下記のタイルカーペットを用いた。その製造例を下記に示す。
タイルカーペット１の製造
このタイルカーペットは、ベースとなる基布として、ポリエステル不織布（ユニチカ社製のマリックス（商品名））を用いた。
このベースとなる基布に、糸として、インビスタ社製のＢＣＦナイロンを用いて、長さが７．０ｍｍのカットパイルとなるようにレベルカットされたタフト原反を得た。
このタフト原反の裏面（カットパイルの形成されている面と反対の面）を、バッキング材としてポリ塩化ビニルと寸法安定化材としてガラス不織布（オリベスト社製のＦＡＢ０３０（商品名））を用いてバッキングし、５００（タテ）×５００（ヨコ）ｍｍの長さに切断して、タイルカーペット１を製造した。
【００５５】
タイルカーペット２の製造
このタイルカーペットは、ベースとなる基布として、ポリエステル不織布（ユニチカ社製のマリックス（商品名））を用いた。
このベースとなる基布に、糸として、インビスタ社製のＢＣＦナイロンを用いて、長さが３．０ｍｍ、４．０ｍｍ及び５．０ｍｍの三つの長さとなるリップルループの形状でループパイルを形成して、タフト原反を得た。
このタフト原反の裏面（パイルの形成されている面と反対の面）に、バッキング材としてポリ塩化ビニルと寸法安定化材としてガラス不織布（オリベスト社製のＦＡＢ０３０（商品名））を用いてバッキングし、５００（タテ）×５００（ヨコ）ｍｍの長さに切断して、タイルカーペット２を製造した。
【００５６】
タイルカーペット３の製造
このタイルカーペット３は、ループパイルの長さを、２．０ｍｍ、３．０ｍｍ及び４．０ｍｍの三つの長さとなるようにした以外は、上述のタイルカーペット２と同様の方法で製造した。
【００５７】
タイルカーペット４の製造
このタイルカーペット４は、長さが、３．０ｍｍとなるレベルループの形状でループパイルを形成した以外は、上述のタイルカーペット２と同様の方法で製造した。
【００５８】
タイルカーペット５の製造
このタイルカーペット５は、長さを４．０ｍｍとなるようにした以外は、上述のタイルカーペット４と同様の方法で製造した。
【００５９】
タイルカーペット６の製造
このタイルカーペットは、糸として、ユニチカ社製のナイロン綿を紡績して紡績糸にしたものを用いて、長さが５．０ｍｍのカットパイルとなるようにレベルカットされた以外は、上述のタイルカーペット１と同様の方法で製造した。
【００６０】
上述のタイルカーペットを表１にまとめて示した。
【表１】
2006257586.tif 000003
【００６１】
非接触的に加熱された熱変形部分を有する装飾材の製造
上述のカーペット１について、下記の条件で処理を行うことで、非接触的に加熱された熱変形部分を有する装飾材を製造した。
ジェットプリント用の染液（チバガイギー社製の染料（イルガランシリーズ（商品名））を水に溶解し０．１重量％の濃度に調整したもの）を、約１０００ｃｃ／ｍ２の量となるように、カーペット１の熱変形部分を形成すべき部分以外の部分に、ジェットノズルから吹き付けて、カーペット１に染液の模様を形成した。即ち、熱変形部分を形成する部分には、染液を吹き付けなかったので染料の模様を形成しなかった。
次に、この模様を形成したカーペット１を、ヒーターを用いて加熱した。設置したヒーターの下方を、ベルトコンベヤを用いてカーペットを移動させることで連続的に加熱を行った。ヒーターの強さとヒーターとカーペットの距離を適宜調節しながら、ベルトコンベヤによるカーペットの移動速度を変えることで、ヒーターによるカーペットの加熱時間を種々変えて、染液吹き付け部と染液非吹き付け部が加熱により達する温度を調節した。加熱後の、カーペットを目視で観察した。結果を表２にまとめて示した。尚、表２に示した温度は、いずれもヒーターによる加熱によって達した、カーペット１の染液塗布部と染液非塗布部の温度を示した。
【００６２】
【表２】
2006257586.tif 000004
【００６３】
上述の、処理条件１で、上記カーペット１〜６を処理した。加熱後のカーペットを目視で観察した。結果を表３にまとめて示した。
【表３】
2006257586.tif 000005
【００６４】
パイルを有する上述の実施例の装飾材は、繊維の所定部分が選択的に非接触的に加熱されており、加熱されたパイルは、少なくとも部分的に熱変形していた。熱変形により、柄が表現されており、表現の細かさや線のシャープは、十分であった。また、タイルカーペットの柄の連続性が得られ、また、柄のずれは生じなかった。
【００６５】
熱変形の程度は、カーペットＮｏ．１〜６で異なっていた。
カーペットＮｏ．１では、熱変形部分のパイルの先端部分のみが熱変形しているがパイル全体は熱変形していない状態にあった。パイルの先端部分のみが熱変形しているので、その溶融部分が粒状に認識できた。
カーペットＮｏ．２〜５では、熱変形部分のパイルは、全体的な溶融は認められたが、その元のパイルの形状も認められた。その残ったパイルの形状が柔らかい感じの外観を、観者に与えていた。
カーペットＮｏ．６では、パイルは、溶融部においてパイルの形状が認められず、その結果連続した凹部として認められる模様が形成された。当該溶融部と、非溶融部のカットパイルとの対比により、より明瞭な立体感が生じた。
このように、パイルの熱変形の程度に応じて、種々の熱変形部分を有するカーペットを得ることができた。
【００６６】
尚、カーペットＮｏ．２〜５は、カーペットＮｏ．１よりパイルの長さが明らかに短いので、水を主成分とする液状物を含むことができる量がより少ないこと、パイルそのものの熱容量も少ないこと等から、カーペットＮｏ．１より実質的に熱変形し易くなったと考えられる。
また、カーペットＮｏ．６は、ナイロン紡績糸を用いていること、パイルがカットパイルであること等から、カーペットＮｏ．２〜５より実質的に熱変形し易くなったと考えられる。
【００６７】
実施例Ｎｏ．１〜６のカーペットの熱変形した部分は、熱変形した範囲で、いずれもパイルは溶融していた。熱変形の程度は、上述したように各々異なるが、いずれも溶融部分は、溶融部分の深さ、幅が複雑に変化して、微妙な形状の溶融部分を形成していた。熱変形により丸みを帯びること等によって、全体的に柔らかみのある外観を与えていた。これらの熱変形部分は、自然に溶融して調和しているような感覚を、観者に与えるものとなっていた。
【００６８】
ヒーターを繊維に押圧して接触させて加熱する加熱方法で得られる部分や、薬品を用いる抜蝕加工で得られる部分は、人工的に形成した部分であるという感じを与える部分であり、本発明で形成される熱変形部分は、自然に熱変形して形成された部分であるという感を観者に与える点で、従来形成されてきた部分と異なるものとなっていた。
【図面の簡単な説明】
【００６９】
【図１】図１は、本発明の製造方法を組み込んだ、タイルカーペット・プリント工程の模式図である。
【符号の説明】
【００７０】
１０  投入位置決め
２０  ジェットプリント
３０  スチーマー
４０  水洗・脱水
５０  撥水撥油
６０  乾燥機
７０  冷却
８０  検査
１００  ヒーター
２００  タイルカーペット
【図１】
2006257586.tif 000006